R E V E N D I C A T I O N S 1. Procédé amélioré de production d'aluminium par décompostion électrolytique d'alumine en aluminium métallique dans un bain d'électrolyte fondu se trouvant à l'intérieur d'une cellule, utilisant une anode de carbone, le procédé étant caractérisé par une ou plusieurs des particularités ou opérations suivantes (a) fournir au niveau de l'anode une atmosphère contenant de l'eau en quantités propres à empêcher l'encrassement anodique; (b) maintenir ledit bain à une température de fonctionnement propre à empêcher la prise en crotte du bain dans des régions formant l'interface entre le bain et l'aluminium métallique; (c) enfermer la partie supérieure de la cellule de manière à maintenir en fusion la surface du bain;; (d) délivrer de -façon sensiblement continue à la surface du bain fondu une alumine qui possède une teneur totale en eau de 3 à 20% en poids et une surface spécifique d'au:moins 45 m2/g, ladite alumine constituant jusqu'S 100% de l'alumine alimentant ladite cellule,. (e) ledit bpin consiste essentiellement en AI203, NaF- et AlF3 et présente un rapport pondéral NaF/AlF3 s'élevant jusqu'S 1,1:1. 2. Procédé selon la revendication 1, caractérisé par le. fait qu'on introduit l'alumine en des points de la surface du bain d'où le gaz s'élève le long de l'anode. 3. Procédé selon la revendication 1 ou 2, caractérisé par le fait que la température de fonctionnement du bain est supérieure de 40 C au moins à la température de liquidus de la cryolite du bain. 4. Procédé selon la revendication 1, 2 ou 3, caractérisé par le fait que ledit rapport est inférieur à 1,0. 5. Procédé selon l'une des revendications 1 à 4, caractérisé par le fait que ledit rapport est inférieur à 0,9. 6. Procédé selon l'une des revendications 1 à 5-, caractérisé par le fait que ladite température de fonctionnement est inférieure à 9350C 7. Procédé selon l'une des revendications 1 à 6, caractérisé par le fait que ladite température de fonctionnement est iS Prieure à 900 C. 8. Procédé selon l'-une des revendications 1 A.7, caractérisé par le fait que ladite température de fonctionnement est supérieure d'au moins 7 C à la température de liquidus de la cryolite. 9. Procédé selon l'une des revendications 1 à 8, caractérisé par le fait que ladite température de fonctionnement est supérieure d'au moins l000C à la température de liquidus de la cryolite. 10. Procédé selon l'une des revendications 1 à 9, caractérisé par le fait que ladite alumine est introduite par quantités séparées à des intervalles pouvant atteindre 10 minutes. 11. Procédé selon lune des revendications 1 à 10, caractérisé par le fait que ladite alumine a une teneur en eau totale de 8 à 200S en poids. 12. Procédé selon l'une des revendications 1 à 11, caractérisé par le fait que ladite alumine a une teneur en eau totale de 10 à 18% en poids. 13. Procédé selon l'une des revendications 1 à 12, caractérisé par le fait que ladite alumine se monte à au moins 50%, en poids, de la quantité totale d'alumine alimentant la cellule. 14. Procédé selon l'une des revendications 1 à 13, caractérisé par le fait que ladite alumine se monte à au moins 90% de ltalumine alimentant la cellule. 15. Procédé selon l'une des revendications 1 à 14, caractérisé par le fait que ladite alumine a une teneur en eau propre à disperser chacune de ses particules lorsqu'on l'introduit dans Ledit bain, cette teneur étant insuffisante pour provoquer la formation de boues. 16. Procédé selon l'une des revendications 1 à 15, caractérisé par le fait qu'on dispose une jupe autour de l'anode, ladite atmosphère étant placée à l'intérieur de ladite jupe. 17. Procédé selon l'une des revendications 1 à 16, caractérisé en ce que la quantité d'eau est au moins suffisante pour faire réagir l'atmolite de façon stoechiométrique selon l'équation 18. Procédé selon 11 une des revendications 1 à 17, caractérisé par le fait que ladite alumine a une surface spécifique de 135 à 180 m2/g. 19. Procédé selon l'une des revendications I à 18, caractérisé par le fait que ledit bain contient au moins un halogénure de métal alcalin ot: alcalino-terreux,autre que le sodium, en une quantité propre a réduire ladite température de liquidus au-dessous de celle que possède un bain formé seulement de A1203, NaF et AlF3. 20. Procédé selon l'une des revendications 1 à 19, caractérisé par le fait que ledit halogénure est choisi parmi LiF, CaF2 et MgF2. 21. Procédé selon l'une des revendications 1 à 20, caractérisé par le fait que ledit bain. contient du fluorure de lithium en une quantité comprise entre l et 15% en poids. 22. Procédé selon l'une des revendications 1 à 21, caractérisé par le fait que ladite décomposition s'effectue à une densité de courant de 0,15 à 3,1 ampères par centimètre carré. 23. Procédé selon l'une des revendications 1 à 22, caractérisé par le fait que ladite décomposition s'effectue à une densité de courant de 0,15 à 2,3 ampères par centimètre carré. 24. Procédé selon l'une des revendications 1 à 23, caractérisé par le fait que ladite décomposition s'effectue à une densité de courant de 0,15 à 1,5 ampère par centimètre carré.